(57)【要約】【課題】混合物としての樹脂成分の少ない溶剤を回収することができるエナメル線塗料の溶剤回収方法及び溶剤回収装置、並びにエナメル線の製造方法を提供する。【解決手段】導体に塗布されたエナメル線塗料から樹脂成分を含まないようにして溶剤を蒸発させる蒸発工程と、前記蒸発工程で蒸発した前記溶剤を回収する回収工程と、を含むエナメル線塗料の溶剤回収方法。【選択図】図１
2019110029.tif 000002
【特許請求の範囲】
【請求項１】
導体に塗布されたエナメル線塗料を乾燥させることによって前記エナメル線塗料から樹脂成分を含まないようにして溶剤を蒸発させる乾燥工程と、
前記乾燥工程で蒸発した前記溶剤を回収する回収工程と、
を含むエナメル線塗料の溶剤回収方法。
【請求項２】
前記乾燥工程は、前記導体に塗布されたエナメル線塗料に、前記溶剤が吸収する波長のうち４μｍ未満のピーク波長に合致する波長を持つ光を照射する請求項１に記載のエナメル線塗料の溶剤回収方法。
【請求項３】
前記乾燥工程は、前記ピーク波長を、０．８〜３．５μｍの範囲に設定する請求項２に記載のエナメル線塗料の溶剤回収方法。
【請求項４】
前記乾燥工程は、前記光を、前記ピーク波長に合致するピーク波長を持つ光に設定する請求項２又は請求項３に記載のエナメル線塗料の溶剤回収方法。
【請求項５】
前記乾燥工程は、前記光を、近赤外線に設定する請求項２〜４のいずれか１項に記載のエナメル線塗料の溶剤回収方法。
【請求項６】
導体に塗布されたエナメル線塗料に、前記溶剤が吸収する波長のうち４μｍ未満のピーク波長に合致する波長を持つ光を照射する照射光源と、前記照射光源を内蔵し、前記エナメル線塗料を乾燥させることによって前記エナメル線塗料から樹脂成分を含まないようにして前記溶剤を蒸発させる焼付炉と、前記焼付炉で蒸発した前記溶剤を回収する溶剤回収部とを備えたエナメル線塗料の溶剤回収装置。
【請求項７】
前記焼付炉は、前記照射光源を、前記光を反射する一対の反射部材の間に配置して備えた乾燥炉と、前記乾燥炉の下流に設けられ、前記樹脂を硬化して前記導体に焼き付ける硬化炉とを備えたエナメル線塗料の溶剤回収装置。
【請求項８】
前記溶剤回収部は、前記乾燥炉に接続されているブロアを含む請求項７に記載のエナメル線塗料の溶剤回収装置。
【請求項９】
前記溶剤回収部は、低温凝集部を含む請求項６に記載のエナメル線塗料の溶剤回収装置。
【請求項１０】
前記溶剤回収部は、吸着濃縮部を含む請求項６に記載のエナメル線塗料の溶剤回収装置。
【請求項１１】
前記溶剤回収部は、水スクラバー部を含む請求項６に記載のエナメル線塗料の溶剤回収装置。
【請求項１２】
前記溶剤回収部は、低温凝集部、吸着濃縮部及び水スクラバー部の少なくとも２つを組み合わせた構成を有する請求項６に記載のエナメル線塗料の溶剤回収装置。
【請求項１３】
導体に塗布されたエナメル線塗料を乾燥させることによって前記エナメル線塗料から樹脂成分を含まないようにして溶剤を蒸発させる乾燥工程と、
前記乾燥工程後に前記エナメル線塗料中の樹脂を硬化させて前記導体の周囲に皮膜を形成する硬化工程と、
を含むエナメル線の製造方法であって、
前記乾燥工程で蒸発した前記溶剤を回収する回収工程を含むエナメル線の製造方法。
【発明の詳細な説明】
【技術分野】
【０００１】
本発明は、エナメル線の製造時にエナメル線塗料から溶剤を回収するエナメル線塗料の溶剤回収方法及び溶剤回収装置、並びにエナメル線の製造方法に関する。
【背景技術】
【０００２】
エナメル線塗料の溶剤回収方法としては、例えば、樹脂及び溶剤を含むエナメル線塗料が塗布された導体を誘導加熱方式によって加熱する方法がある（特許文献１参照）。この誘導加熱方式を使用してエナメル線塗料から溶剤を回収する方法では、焼付炉の上流側に配置された誘導加熱装置による導体の加熱によって当該塗料中の溶剤を気化させ、この気化された溶剤を、ガラスあるいはセラミックの液化部材に接触させて冷却することによって溶剤を凝縮して溶剤を回収する。
【先行技術文献】
【特許文献】
【０００３】
【特許文献１】特開２０１１−１０８６０２号公報
【発明の概要】
【発明が解決しようとする課題】
【０００４】
しかし、特許文献１に記載されたエナメル線塗料の溶剤回収方法では、導体の加熱によって導体に塗布されたエナメル線塗料に含まれた樹脂と溶剤とがともに加熱されるため、低分子量の樹脂成分が発生してしまう。低分子量の樹脂成分は、溶剤を回収する工程で除去されず、回収した溶剤に混合物として含まれるおそれがある。回収した溶剤に低分子量の樹脂成分が含まれると、例えば、回収した溶剤を含むエナメル線塗料を用いてエナメル線を製造する場合に、エナメル線の皮膜に発泡や膨れ等の外観不良が生じることがある。
【０００５】
よって、本発明の目的は、混合物としての樹脂成分の少ない溶剤を回収することができるエナメル線塗料の溶剤回収方法及び溶剤回収装置、並びにエナメル線の製造方法を提供することになる。
【課題を解決するための手段】
【０００６】
本発明は、上記目的を達成するために、下記の［１］〜［１３］のエナメル線塗料の溶剤回収方法及び溶剤回収装置、並びにエナメル線の製造方法を提供する。
【０００７】
［１］導体に塗布されたエナメル線塗料を乾燥させることによって前記エナメル線塗料から樹脂成分を含まないようにして溶剤を蒸発させる乾燥工程と、前記乾燥工程で蒸発した前記溶剤を回収する回収工程と、を含むエナメル線塗料の溶剤回収方法。
［２］前記乾燥工程は、前記導体に塗布されたエナメル線塗料に、前記溶剤が吸収する波長のうち４μｍ未満のピーク波長に合致する波長を持つ光を照射する［１］に記載のエナメル線塗料の溶剤回収方法。
［３］前記乾燥工程は、前記ピーク波長を、０．８〜３．５μｍの範囲に設定する［２］に記載のエナメル線塗料の溶剤回収方法。
［４］前記乾燥工程は、前記光を、前記ピーク波長に合致するピーク波長を持つ光に設定する［２］又は［３］に記載のエナメル線塗料の溶剤回収方法。
［５］前記乾燥工程は、前記光を、近赤外線に設定する［２］〜［４］のいずれか１項に記載のエナメル線塗料の溶剤回収方法。
［６］導体に塗布されたエナメル線塗料に、前記溶剤が吸収する波長のうち４μｍ未満のピーク波長に合致する波長を持つ光を照射する照射光源と、前記照射光源を内蔵し、前記エナメル線塗料を乾燥させることによって前記エナメル線塗料から樹脂成分を含まないようにして前記溶剤を蒸発させる焼付炉と、前記焼付炉で蒸発した前記溶剤を回収する溶剤回収部とを備えたエナメル線塗料の溶剤回収装置。
［７］前記焼付炉は、前記照射光源を、前記光を反射する一対の反射部材の間に配置して備えた乾燥炉と、前記乾燥炉の下流に設けられ、前記樹脂を硬化して前記導体に焼き付ける硬化炉とを備えたエナメル線塗料の溶剤回収装置。
［８］前記溶剤回収部は、前記乾燥炉に接続されているブロアを含む［７］に記載のエナメル線塗料の溶剤回収装置。
［９］前記溶剤回収部は、低温凝集部を含む［６］に記載のエナメル線塗料の溶剤回収装置。
［１０］前記溶剤回収部は、吸着濃縮部を含む［６］に記載のエナメル線塗料の溶剤回収装置。
［１１］前記溶剤回収部は、水スクラバー部を含む［６］に記載のエナメル線塗料の溶剤回収装置。
［１２］前記溶剤回収部は、低温凝集部、吸着濃縮部及び水スクラバー部の少なくとも２つを組み合わせた構成を有する［６］に記載のエナメル線塗料の溶剤回収装置。
［１３］導体に塗布されたエナメル線塗料を乾燥させることによって前記エナメル線塗料から樹脂成分を含まないようにして溶剤を蒸発させる乾燥工程と、前記乾燥工程後に前記エナメル線塗料中の樹脂を硬化させて前記導体の周囲に皮膜を形成する硬化工程と、を含むエナメル線の製造方法であって、前記乾燥工程で蒸発した前記溶剤を回収する回収工程を含むエナメル線の製造方法。
なお、［１］、［６］、及び［１３］において、「樹脂成分を含まないようにして」とは、「樹脂成分を全く含まない」ことを意味するものではない。
【発明の効果】
【０００８】
本発明のエナメル線塗料の溶剤回収方法及び溶剤回収装置、並びにエナメル線の製造方法によれば、混合物としての樹脂成分の少ない溶剤を回収することができる。
【図面の簡単な説明】
【０００９】
【図１】本発明の実施の形態に係るエナメル線塗料の溶剤回収装置の一例を示す概略図である。
【図２】図１の溶剤回収装置の塗料塗布部及び焼付炉を示す上面図である。
【図３】図１の焼付炉に含まれる乾燥炉の一実施形態を示す概略図（（ａ）は導体進行方向に垂直な断面図、（ｂ）は（ａ）のＢ−Ｂの断面図）である。
【発明を実施するための形態】
【００１０】
〔エナメル線塗料の溶剤回収方法〕
本発明の実施の形態に係るエナメル線塗料の溶剤回収方法は、導体に塗布したエナメル線塗料中の溶剤を、当該溶剤が吸収する波長のうち４μｍ未満のピーク波長に合致する波長を持つ光を焼付炉に含まれる乾燥炉内で直接あるいは反射させて当該塗料に当てることにより蒸発させ、蒸発させた溶剤を溶剤回収部によって回収するものである。
以下に述べる実施の形態によれば、混合物としての樹脂成分の少ない溶剤を回収することができる効果に加えて、エナメル線塗料中の溶剤をエナメル線の外観を損なうことなく、短時間で蒸発させることができ、且つ、蒸発した溶剤を高収率に回収し、白金、パラジューム等の触媒の使用を不要にすることが可能な効果を有したエナメル線塗料の溶剤回収方法及び溶剤回収装置を提供することができる。
【００１１】
図１は、本発明の実施の形態に係るエナメル線塗料の溶剤回収装置の一例を示す概略図であり、図２は、図１のエナメル線製造装置の塗料塗布部及び溶剤回収装置の焼付炉を示す上面図である。
【００１２】
図１に示されるように、ボビン１００に巻きつけられた導体１がプーリ１１ａ，１１ｂ,１１ｃを介して焼鈍炉１２に供給され、焼鈍が行われる。その後、導体１は、プーリ１１ｄ,１１ｅ,ターンプーリ１３を介して塗料塗布部１４へ導かれ、導体１の外周にエナメル線塗料が塗布され、塗布されたエナメル線塗料が乾燥及び硬化されることによって、導体１の外周に所望の厚さからなる皮膜を有するエナメル線２となる。
【００１３】
エナメル線２は、焼付炉１０を構成する乾燥炉１５及び硬化炉１６中を走行し、エナメル線塗料中の溶剤の蒸発（すなわちエナメル線塗料の乾燥）及びエナメル線塗料中の樹脂の硬化（すなわち皮膜の焼付）が行われる。焼付炉１０を構成する乾燥炉１５及び硬化炉１６は、図２に示されるように別体であることが好ましい。乾燥炉１５によって蒸発した溶剤蒸気は、溶剤蒸気吐出口１５ａを介してブロア１５８によって吸引され、後述する溶剤回収部１５４に導入される。
溶剤回収部１５４に導入された溶剤は、後述するように、例えば、溶剤の水溶液となって分離部１５５に導入され、分離部１５５によって溶剤１５６と水１５７に分離される。
【００１４】
なお、乾燥炉１５において、エナメル線塗料中の溶剤が蒸発してエナメル線塗料が乾燥する工程は、乾燥工程に相当し、また、硬化炉１６において、エナメル線塗料中の樹脂が硬化して皮膜が焼付く工程は、硬化工程に相当する。
更に、溶剤回収部１５４に導入された溶剤を水溶液とし、この水溶液を分離部１５５において溶剤１５６と水１５７に分離した後、当該溶剤を回収する工程は、回収工程に相当する。
【００１５】
図２に示されるように、エナメル線２は、下流側のターンプーリ１３ｂを介して上流側のターンプーリ１３ａに戻り、塗料塗布部１４によるエナメル線塗料の塗布、乾燥炉１５によるエナメル線塗料中の溶剤の蒸発、及び硬化炉１６によるエナメル線塗料中の樹脂の硬化が所望の皮膜厚さとなるまで繰り返し行われる。
【００１６】
エナメル線塗料中の樹脂の硬化の方法は、特に限定されるものではなく、熱風等により加熱することで行なうことができる。なお、前述したように、乾燥炉１５及び硬化炉１６によって、焼付炉１０を構成する。また、乾燥炉１５は、蒸発炉としての機能を有するが、ここでは乾燥炉として称呼する。
【００１７】
一方、エナメル線塗料中の溶剤の蒸発は、前述の通り、乾燥炉１５中で、導体１に塗布したエナメル線塗料中の溶剤を、当該溶剤が吸収する波長のうち４μｍ未満のピーク波長に合致する波長を持つ光を、乾燥炉１５内で直接あるいは反射させて当てることにより行われる。ただし、光を直接当てることは必須でない。
【００１８】
図３（ａ）,（ｂ）は図１及び図２の乾燥炉１５の一実施形態を示す概略図（（ａ）はエナメル線２の進行方向に垂直な断面図）である。
【００１９】
本発明の乾燥炉の一実施の形態である乾燥炉１５には近赤外線ヒータ１５１が設置されており、乾燥炉１５の内壁面には近赤外線ヒータ１５１が発する近赤外線（照射光）を反射する反射膜１５２が設けられている。これにより、乾燥炉１５の炉開口部１５３を走行するエナメル線２の全周囲に対し、近赤外線ヒータ１５１からの近赤外線を当てることができる。反射光は、１回反射に限らず、多重反射した光であっても良い。
【００２０】
反射膜１５２は、例えば、金、銀、アルミ等の反射率の高い材質で形成されたものであることが好ましく、蒸着等の方法により設けることができる。乾燥炉の内壁前面に設けることが好ましい。エナメル線２の周方向の全方位に光を当てることができれば、反射膜に替えて或いは追加（併用）して、その他の反射部材を設けても良い。
【００２１】
エナメル線塗料中の溶剤が吸収する波長のうち４μｍ未満のピーク波長に合致する波長を照射する光源としては、上記の近赤外線ヒータの他に、例えば、半導体レーザ光、ＬＥＤ（発光ダイオード）、高輝度放電ランプ、ＥＬ（エレクトロルミネセンス）ライトであってもよい。
【００２２】
近赤外線は、近赤外線ヒータ１５１のみならず、石英管とタングステンフィラメントで赤外線を発生し、冷却により遠赤外線領域をカットすることで近赤外線のみを照射することができる波長制御ヒータを用いて照射することもできる。
【００２３】
近赤外線ヒータ１５１は、エナメル線２の進行方向に対し垂直な方向に、複数個（例えば１２個）、配列されている。また、近赤外線ヒータ１５１は、エナメル線２の進行方向に対し平行な方向に、走行するエナメル線２を挟むように互いに対向する位置（図３（ａ）、図３（ｂ）では走行するエナメル線２の上下）に１つずつ５０〜１２８０ｃｍの長さのものが設けられている。近赤外線ヒータ１５１の長さ・設置個数は、適宜設定すればよく、これらに限定されるものではない。
【００２４】
図１に示すように、焼付が終了したエナメル線２は、プーリ１１ｆ,１１ｉを介して巻取機１７に巻き取られる。
【００２５】
なお、上記ピーク波長は、０．８〜３．５μｍの範囲内であることが好ましく、１．２〜３．４μｍの範囲内であることがより好ましく、２．２〜３．１μｍの範囲内であることが更に好ましく、２．３〜３．０μｍの範囲内であることが最も好ましい。
【００２６】
エナメル線２に当てる上記光は、上記ピーク波長に合致するピーク波長を持つ光であることが好ましく、かつ、それ以外にピーク波長を持たない光であることがより好ましい。塗料中の溶質である樹脂には吸収が無く、溶媒である溶剤にのみ吸収のある光を当てることにより、エナメル線塗料の表面の皮張りを抑制し、作業性が向上する。導体に塗布されたエナメル線塗料の表面の皮張りは、樹脂の架橋反応等の硬化反応が一因であるが、樹脂を加熱しないように溶剤のみが吸収する波長の光を照射することにより、樹脂の硬化反応を抑制でき、皮張りを抑制することができる。
【００２７】
また、溶剤のみが吸収する波長の光を照射することにより、溶剤を低温で効率よく乾燥させることができる。このため、従来のように、短時間で乾燥させる場合に乾燥温度を高温にする必要が無く、溶剤の沸騰、突沸現象で生じる発泡を抑制することができる。これによって、発泡のリスクが減るため、導体の外周に形成した皮膜の外観が良好になる。
【００２８】
また、溶剤分子を選択的に加熱することで、塗料中の低分子量の樹脂成分の発生を抑制することが出来るため、混合物としての樹脂成分の少ない溶剤が回収できる。
【００２９】
以上の実施の形態において、例えば、エナメル線塗料（例えばポリイミド塗料）中の溶剤としてＮ,Ｎ−ジメチルアセトアミド（ＤＭＡｃ）を用いた場合、Ｎ,Ｎ−ジメチルアセトアミド（ＤＭＡｃ）は、４μｍ未満において波長２．３μｍ及び３．０μｍに吸収ピークを有しているため、２．３μｍ前後（２．３±０．２μｍ）又は３．０μｍ前後（３．０±０．２μｍ）にピーク波長を持つ光を照射することが好ましく、２．３μｍ又は３．０μｍにピーク波長を持つ光を照射することがより好ましく、かつそれら以外にピーク波長を持たない光を照射することがより好ましい。このとき、塗料中に溶けているポリアミック酸（硬化後にポリイミドとなる）には３．３μｍ以上にしか吸収が無いため、上記ピーク波長を持つ光を選ぶことにより、ポリアミック酸の閉環反応を抑制できるので、エナメル線塗料の表面を皮張りしにくくすることができる。
【００３０】
また、上記光をエナメル線２に直接に当てるだけでなく、閉鎖タイプ（密閉タイプ）の乾燥炉１０内で上記光を反射させて、エナメル線２の周方向の全方位から反射光を当てることにより、ムラなく均一に溶剤を蒸発させることができ、高速度で塗膜を乾燥させることができる。なお、エナメル線２の周方向の全方位から反射光が当てられていればよく、上記光を直接に当てることは必須ではない。
【００３１】
これにより、塗布した塗料が、重力等によって塗料が垂れ下がることなく、皮膜厚が均一且つ寸法精度の高い、外観及び品質の良好なものが製造設備タイプによらずに竪型でも横型でも製造可能である。
【００３２】
また、平角エナメル線であっても、コーナー部に塗布した塗料が、表面張力等によって流れる前に不動化し、同様に皮膜厚が均一且つ寸法精度の高い、外観及び品質の良好なものが製造設備タイプによらずに竪型でも横型でも製造可能である。
【００３３】
溶剤回収部１５４としては、例えば、低温凝集方式、吸着濃縮方式、水スクラバー方式を用いることができる。低温凝集方式とは、溶剤蒸気を含むガスを冷媒の流れる管やラジエータ等の凝縮器と接触させて、冷却することにより、溶剤蒸気の露点以下とし、排ガス中の溶剤分を凝集させる方式である。この方式を低温凝集部として用いて実施の形態を実施する。
【００３４】
吸着濃縮方式とは、活性炭のような溶剤吸着物質に溶剤蒸気を含むガスを通すことにより、溶剤分子が、吸着物質に吸着する。この吸着物質を搬送した後、再加熱することで、溶剤分子を分離し、再度高温で多量の溶剤分子を含んだ気体を得て、凝縮器等を利用して溶剤を採取する方式である。この方式を吸着濃縮部として用いて実施の形態を実施する。
【００３５】
水スクラバー方式とは、溶剤蒸気を含むガスを純度の高い水中に通すことで、ガス中の溶剤を水中に溶解させる方式である。この方式を水スクラバー部として用いて実施の形態を実施する。
【００３６】
上記した何れの方式を用いても回収された溶剤は、水分等を含むため、分離部１５５において目的に応じた濃縮、蒸留等の処理をして再利用することが好ましく、これによって溶剤１５６、水１５７に分離される。また、上記した３方式のうちの個々の回収方法に限定するものでなく、２つ以上の方式を併用しても良い。
例えば、溶剤回収部１５４として、上流側から、吸着濃縮部、低温凝集部、及び水スクラバー部を直列に配置して溶剤を回収するのが好ましい。また、吸着濃縮部、低温凝集部、及び水スクラバー部から２つ選んで溶剤回収部１５４を構成しても良く、また、１つだけ選んで溶剤回収部１５４を構成しても良い。
【００３７】
本実施の形態において使用される導体１の素材は、銅、銅合金等、特に限定されることなく使用できる。また、導体１の形状としては、丸線、平角線、異形状の線等が挙げられるが、特に平角線の場合に従来方法に比べてメリットがある。
【００３８】
平角エナメル線に塗布すると従来の方法では、乾燥させる速度が遅く、短時間で乾燥させることができないことにより、塗膜（平角導体に塗布したエナメル線塗料）が乾燥する前に流れてしまう。特に平角導体の角部に塗布したエナメル線塗料が角部の周辺へと流れてしまうため、皮膜の付き回りが悪くなる。つまり、皮膜の厚さが均一にならなかった。これに対して、本発明の実施形態に係る方法によれば、短時間で、かつ好ましい実施形態では低温で乾燥できるため、塗膜が流れるのを抑制した状態で乾燥させることができる。このため、皮膜の付き回りが悪くなるのを抑制することができる。このように、本発明の実施形態では、乾燥速度を速くすることができるため、塗膜が垂れにくくなり、良好な皮膜状態の太線や平角線が製造できるようになる。
【００３９】
本実施の形態において使用されるエナメル線塗料としては、エナメル線に使用可能なものであれば特に限定されることなく用いることができる。前述したように、例えば、エナメル線塗料中の溶剤としては、Ｎ−メチル−２−ピロリドン(ＮＭＰ)、クレゾール、Ｎ,Ｎ−ジメチルアセトアミド（ＤＭＡｃ）、シクロヘキサノン等が挙げられる。また、エナメル線塗料中の樹脂としては、ポリアミドイミド、ポリイミド、ポリエステルイミド等が挙げられる。
塗料中の溶剤は単一種にする方が好ましく、単一種の皮膜を形成する方が好ましい。これは、回収後、蒸留等で分離する工程が簡略化され、安価に溶剤を再利用できるためである。しかしながら、クレゾールとＮ,Ｎ−ジメチルアセトアミドのように反応してしまう溶剤は同一の溶剤回収装置内に導入すべきでない。これらの溶剤を同一エナメル線上に塗装する場合は、乾燥炉内に仕切りを設け、個別のブロアによって吸引し、個別の溶剤回収部に導入することが好ましい。乾燥炉１台に対して１台の溶剤回収部とする必要はなく、複数の溶剤回収部を直列、または並列に接続してもよく、複数の乾燥炉から１台の溶剤回収部に導入してもよい。
【００４０】
本発明の実施の形態に係るエナメル線塗料の溶剤回収装置は、これまで述べてきたように、エナメル線塗料中の溶剤が吸収する波長のうち４μｍ未満のピーク波長に合致する波長を持つ光を前記エナメル線に照射する照射光源を内蔵した乾燥炉を備え、前記乾燥炉は、前記光を反射する部材を備え、前記乾燥炉は、ブロアを介して、溶剤回収部に接続されている。
【００４１】
前述したように、本発明の実施形態においては、図２に示す如く、別々の乾燥炉１５と硬化炉１６からなる焼付炉１０とし、乾燥炉１５に上記照射光源と反射部材と溶剤蒸気吐出口１５ａを設け、乾燥炉１５で蒸発した蒸気を溶剤蒸気吐出口１５ａからブロア１５８を介して、溶剤回収部１５４へ導入する構成としてもよく、一方、ブロア１５８が溶剤回収部１５４の出口側に配置してもよい。
【００４２】
また、本実施形態においては、焼付炉を横型炉としたが、縦型炉としてもよい。
【００４３】
〔本発明の実施の形態の効果〕
本発明の実施の形態によれば、エナメル線塗料中の溶剤を短時間で蒸発させてエナメル線塗料を乾燥させても外観が良好な皮膜を形成することができ、効率的に溶剤を回収でき、製造設備のタイプによらずに高速度なエナメル線溶剤の回収方法及び回収装置を提供することができる。すなわち、熱風等を利用してエナメル線塗料を乾燥させる場合に比べ、短時間で溶剤を蒸発させてエナメル線塗料を乾燥でき、混合物としての樹脂成分の少ない高品質の溶剤を回収できるため、製造コストダウンが可能となる。また、溶剤に光を吸収させることにより溶剤分子を振動させて溶剤を揮散させることにより溶剤を均一的に蒸発させてエナメル線塗料を乾燥させることを可能としたため、熱を利用する場合に比べて、発泡や皮張り等を抑制できる。そして、エナメル線の周方向の全方位から反射光を当てることにより、ムラなく均一に溶剤を蒸発させることができ、高速度で塗膜を乾燥させることができるため、平角エナメル線であっても、皮膜厚が均一且つ寸法精度の高い、外観及び品質の良好なものが製造設備タイプによらずに竪型でも横型でも製造可能である。
【００４４】
なお、本発明は、上記実施の形態に限定されず種々に変形実施が可能である。例えば、本発明の効果を奏する限りにおいて、乾燥炉１５において、熱風（好ましくは低温・低風速）を併用することもできる。
【符号の説明】
【００４５】
１００：ボビン、１：導体、２：エナメル線、１０：焼付炉、１１（１１ａ〜１１ｉ）：プーリ、１２：焼鈍炉、１３（１３ａ,１３ｂ）：ターンプーリ、１４：塗料塗布部、１５：乾燥炉、１５ａ：溶剤蒸気吐出口、１６：硬化炉、１７：巻取機、１５０：エナメル線溶剤の回収装置、１５１：近赤外線ヒータ、１５２：反射膜、１５３：炉開口部、１５４：溶剤回収部、１５５：分離部、１５６：溶剤、１５７：水、１５８：ブロア
【図１】
2019110029.tif 000003
【図２】
2019110029.tif 000004
【図３】
2019110029.tif 000005